(57)【要約】【課題】合成樹脂材質のモニターケースにリン酸亜鉛系ガラスパウダーを添加し、抗菌性を与えた医療用モニターケースに関して開示する。【解決手段】このような目的を達成するための本発明は、プラスチック樹脂９９.４〜９９.８重量％と、下記の化学式１で表示されるリン酸亜鉛系ガラスパウダー０.２〜０.４重量％と、を含む医療モニター用抗菌ケースを提供する。2012241050.tif 000007【選択図】図１
2012241050.tif 000002
【特許請求の範囲】
【請求項１】
プラスチック樹脂９９.４〜９９.８重量％と、
下記の化学式１で表示されるリン酸亜鉛系ガラスパウダー０.２〜０.４重量％と、を含む医療モニター用抗菌ケース。
2012241050.tif 000005
【請求項２】
前記リン酸亜鉛系ガラスパウダーは、真比重が２.４５〜２.５５であることを特徴とする、請求項１に記載の医療モニター用抗菌ケース。
【請求項３】
前記リン酸亜鉛系ガラスパウダーは、バルク体積比重が０.７８〜０.８２であることを特徴とする、請求項１に記載の医療モニター用抗菌ケース。
【請求項４】
前記プラスチック樹脂は、ＡＢＳ樹脂（ａｃｒｙｌｏｎｉｔｒｉｌｅ  ｂｕｔａｄｉｅｎｅ  ｓｔｙｒｅｎｅ  ｃｏｐｏｌｙｍｅｒ）、ＰＰ樹脂（ｐｏｌｙｐｒｏｐｙｌｅｎｅ  ｒｅｓｉｎ）及びＰＣ樹脂（ｐｏｌｙｃａｒｂｏｎａｔｅ  ｒｅｓｉｎ）から選択される一つであることを特徴とする、請求項１に記載の医療モニター用抗菌ケース。
【請求項５】
前記リン酸亜鉛系ガラスパウダーは、平均粒度が３〜５μｍで、最大粒径が１０〜２０μｍであることを特徴とする、請求項１に記載の医療モニター用抗菌ケース。
【請求項６】
平面映像を表示する液晶パネルと、
前記液晶パネルに面光を照射するバックライトユニットと、
前記液晶パネルを露出させる開口部が形成された前面ケースと、
前記前面ケースと結合され、前記液晶パネル及び前記バックライトユニットを取り囲む後面ケースと、を含み、
前記前面ケース及び前記後面ケースは、プラスチック樹脂９９.４〜９９.８重量％と、下記の化学式１で表示されるリン酸亜鉛系ガラスパウダー０.２〜０.４重量％と、が含まれた材質であることを特徴とする医療モニター。
2012241050.tif 000006
【請求項７】
前記リン酸亜鉛系ガラスパウダーは、真比重が２.４５〜２.５５であることを特徴とする、請求項６に記載の医療モニター。
【請求項８】
前記リン酸亜鉛系ガラスパウダーは、バルク体積比重が０.７８〜０.８２であることを特徴とする、請求項６に記載の医療モニター。
【請求項９】
前記プラスチック樹脂は、ＡＢＳ樹脂（ａｃｒｙｌｏｎｉｔｒｉｌｅ  ｂｕｔａｄｉｅｎｅ  ｓｔｙｒｅｎｅ  ｃｏｐｏｌｙｍｅｒ）、ＰＰ樹脂（ｐｏｌｙｐｒｏｐｙｌｅｎｅ  ｒｅｓｉｎ）及びＰＣ樹脂（ｐｏｌｙｃａｒｂｏｎａｔｅ  ｒｅｓｉｎ）から選択される一つであることを特徴とする、請求項６に記載の医療モニター。
【請求項１０】
前記リン酸亜鉛系ガラスパウダーは、平均粒度が３〜５μｍで、最大粒径が１０〜２０μｍであることを特徴とする、請求項６に記載の医療モニター用抗菌ケース。
【発明の詳細な説明】
【技術分野】
【０００１】
本発明は、医療用モニターケースに関するもので、より詳細には、合成樹脂材質のモニターケースにリン酸亜鉛系ガラスパウダーを添加し、抗菌性を与えた医療用モニターケースに関するものである。
【背景技術】
【０００２】
医療分野は、人間の健康と生命を取り扱う重要でかつ敏感な分野であるので、多くの分野の最新技術が試験・応用される技術融合の最前線と言える。新素材と新物質を取り扱う化学・生命分野、手術装備はもちろん、手術用ロボットやカプセル型超小型ロボットを開発する機械分野、各種診断・試験機器などを製造する電気・電子分野、医療のユビキタス環境を先導するＩＴ分野などのように、医療分野に適用される技術にはほぼ限界がないとも言える。
【０００３】
これらのうち、各種診断・試験機器と密接に関連している電気・電子分野での例を挙げると、患者の疾患状態の診断結果を映像情報で見せるディスプレイ装置が非常に多く使用されている。現在、このようなディスプレイ装置としては、厚さが薄くかつ軽量であるＬＣＤモニターが主に使用されている。
【０００４】
一方、医療現場でディスプレイ装置、すなわち、医療用モニターを使用するときは、使用環境の特殊性を考慮する必要がある。医療的な処置には協業が要求されており、多くの医者や看護婦が比較的限定された空間内で迅速に動くことが頻繁に発生するので、各種医療装備の効率的な空間配置が重要である。特に、医療用モニターで表示される患者の疾患状態の映像情報を正確に判読する必要があるので、医療用モニターは、医療陣の視野に非常に近接した位置に配置されるようになる。
【０００５】
医療用モニターのケースは、合成樹脂材質からなるが、医療陣及び患者に近接した環境で使用されるので、その材質に抗菌性を与える必要が要請される。
【発明の概要】
【発明が解決しようとする課題】
【０００６】
本発明の目的は、医療陣及び患者と頻繁に接触すると予想される医療用モニターの外観を構成するケースに抗菌力を与えることによって、より衛生的な診療環境と治療環境を提供することにある。
【課題を解決するための手段】
【０００７】
このような目的を達成するための本発明は、プラスチック樹脂９９.４〜９９.８重量％と、下記の化学式１で表示されるリン酸亜鉛系ガラスパウダー０.２〜０.４重量％とを含む医療モニター用抗菌ケースを提供する。
【０００８】
2012241050.tif 000003
【０００９】
前記リン酸亜鉛系ガラスパウダーは、真比重（Ｔｒｕｅ  ｓｐｅｃｉｆｉｃ  ｇｒａｖｉｔｙ）が２.４５〜２.５５で、バルク体積比重（ｂｕｌｋ  ｓｐｅｃｉｆｉｃ  ｇｒａｖｉｔｙ）が０.７８〜０.８２であることが望ましい。
【００１０】
前記プラスチック樹脂は、ＡＢＳ樹脂（ａｃｒｙｌｏｎｉｔｒｉｌｅ  ｂｕｔａｄｉｅｎｅ  ｓｔｙｒｅｎｅ  ｃｏｐｏｌｙｍｅｒ）、ＰＰ樹脂（ｐｏｌｙｐｒｏｐｙｌｅｎｅ  ｒｅｓｉｎ）及びＰＣ樹脂（ｐｏｌｙｃａｒｂｏｎａｔｅ  ｒｅｓｉｎ）から選択される一つであることが望ましい。
【００１１】
そして、本発明は、平面映像を表示する液晶パネルと、前記液晶パネルに面光を照射するバックライトユニットと、前記液晶パネルを露出させる開口部が形成された前面ケースと、前記前面ケースと結合され、前記液晶パネルと前記バックライトユニットを取り囲む後面ケースとを含み、前記前面ケース及び前記後面ケースは、プラスチック樹脂９９.４〜９９.８重量％と、前記化学式１で表示されるリン酸亜鉛系ガラスパウダー０.２〜０.４重量％とが含まれた材質である医療モニターを提供する。
【発明の効果】
【００１２】
前記のような構成を有する本発明は、モニターケースに抗菌性を与え、医療陣及び患者と近接して使用されるモニターの表面での細菌の増殖を防止することによって、より衛生的な医療環境を提供するという効果をもたらす。
【図面の簡単な説明】
【００１３】
【図１】本発明に係る抗菌ケースを含む医療用モニターの斜視図である。
【図２】本発明に係る抗菌ケースを含む医療用モニターの分離斜視図である。
【発明を実施するための形態】
【００１４】
以下、添付の図面を参照して本発明の医療用モニター用抗菌ケースについて説明する。
【００１５】
本発明の長所、特徴及びそれらを達成する方法は、添付の図面と共に詳細に後述する各実施例を参照すると明確になるだろう。しかし、本発明は、以下で開示する各実施例に限定されるものではなく、互いに異なる多様な形態に具現可能である。ただし、本実施例は、本発明の開示を完全にし、本発明の属する技術分野で通常の知識を有する者に発明の範疇を完全に知らせるために提供されるものであって、本発明は、請求項の範疇によって定義されるものに過ぎない。明細書全体にわたって同一の参照符号は、同一の構成要素を示す。
【００１６】
また、図面において、発明を構成する各構成要素の大きさは、明細書の明確性のために誇張して示したものであって、一つの構成要素が他の構成要素の「内部に存在したり、連結されて設置される」と記載された場合、前記一つの構成要素が前記他の構成要素と接して設置されてもよく、所定の隔離距離を置いて設置されてもよい。前記一つの構成要素が前記他の構成要素と隔離距離を置いて設置される場合は、前記一つの構成要素を前記他の構成要素に固定又は連結するための第３の手段に対する説明を省略することもできる。
【００１７】
図１は、本発明に係る抗菌ケースを含む医療用モニターの斜視図で、図２は、本発明に係る抗菌ケースを含む医療用モニターの分離斜視図である。
【００１８】
図１及び図２に示したように、本発明に係る医療用モニター１００は、液晶パネル１１０と、前記液晶パネル１１０の後方に配置されるバックライトユニット１２０と、前記バックライトユニット１２０の後方に配置される駆動回路部１３０と、前記液晶パネル１１０を露出させる開口部１４２が形成された前面ケース１４０と、前記前面ケース１４０と結合され、前記液晶パネル１１０、前記バックライトユニット１２０及び前記駆動回路部１３０を取り囲む後面ケース１５０とを含む。そして、前記液晶パネル１１０は、強化ガラス１８０によって保護される。これは、典型的なＬＣＤモニターの構成と言えるので、これについての詳細な説明は省略する。
【００１９】
本発明は、このような医療用モニターの構成品のうち、外部に露出して医療陣及び患者と直接接触するようになるモニターケースに抗菌機能を与えることを特徴とする。
【００２０】
モニターケースは、前面ケース１４０及び後面ケース１５０で構成されるが、本発明は、前面ケース１４０と後面ケース１５０の両方に抗菌性を与えることによって、患者及び医療陣と接触するモニターの外部全体に抗菌性を与えることを特徴とする。以下では、前面ケース１４０と後面ケース１５０をケースと総称する。
【００２１】
本発明に係る医療モニター用抗菌ケースは、プラスチックレジンに少量のリン酸亜鉛系ガラスパウダーを混合して製造されることによって、表面にバクテリアなどの細菌が繁殖することを防止する。
【００２２】
前記リン酸亜鉛系ガラスパウダーは、下記の化学式１で構成される。
【００２３】
2012241050.tif 000004
【００２４】
リン酸亜鉛系ガラスパウダーは、白色のパウダーとして存在し、真比重が２.４５〜２.５５で、バルク体積比重が０.７８〜０.８２で、平均粒度が３〜５μｍで、最大粒径が１０〜２０μｍであることが望ましい。
【００２５】
前記リン酸亜鉛系ガラスパウダーは単一物（ｓｉｎｇｌｅ  ｐｒｏｄｕｃｔ）であって、物質自体の安全性は以下の通りである。
【００２６】
目に入ったとき及び肌に接触したときに害がなく、水で洗い流せばよい。
【００２７】
粒度が過度に大きいと、ガラスパウダーがクラックポイントとして作用することによって耐久性を低下させるおそれがあり、また、ケースの表面品質の低下をもたらす。
【００２８】
プラスチックレジンには、成形性、強度、耐久性、耐熱性などの特性が要求される。
【００２９】
プラスチックレジンとして使用可能なプラスチック樹脂としては、ＡＢＳ樹脂（ａｃｒｙｌｏｎｉｔｒｉｌｅ  ｂｕｔａｄｉｅｎｅ  ｓｔｙｒｅｎｅ  ｃｏｐｏｌｙｍｅｒ）、ＰＰ樹脂（ｐｏｌｙｐｒｏｐｙｌｅｎｅ  ｒｅｓｉｎ）、ＰＣ樹脂（ｐｏｌｙｃａｒｂｏｎａｔｅ  ｒｅｓｉｎ）などがある。
【００３０】
ＡＢＳ樹脂は、スチレン・アクリロニトリル・ブタジエンの三つの成分からなるスチレン樹脂であって、一般に、加工しやすく、耐衝撃性が大きく、耐熱性が良いという特性を有する。ＡＢＳ樹脂は、ポリエチレンに比べると、耐熱性８０°に対して９３°、耐衝撃性０.８に対して４.５である。
【００３１】
ＡＢＳ樹脂の製造法は、アクリロニトリルとブタジエンの混成重合体及びスチレンとブタジエンの混成重合体を混合（ブレンド）することが一般的であって、それぞれの混成重合体の性質を同時に有する混合樹脂を得る。混成重合体の成分の組み合わせが異なると、製品の性能も微妙に変化するので、用途によって組み合わせを変える。
【００３２】
ＰＰ樹脂は、石油化学工場でナフサを分解するときにエチレンと共に生じる。 アイソタクチック（ｉｓｏｔａｃｔｉｃ）構造を有するので、構造式のように、メチル基が同一方向に整然と配列されている。融点は１６５℃で、荷重下での連続使用は１１０℃で可能である。そして、密度は０.９〜０.９１で、結晶度は大きいが、成形後には７０％以下に低下するという特性を有する。
【００３３】
ＰＣ樹脂は、ポリ炭酸エステルともいう。実用化された熱可塑性樹脂は、ビスフェノールＡのポリ炭酸エステルである。透明でかつ優れた機械的性質（特に耐衝撃性）・耐熱性・耐寒性・電気的性質を均衡のとれた状態で備えており、無毒でかつ自己消火性も有するエンジニアリングプラスチックである。ビスフェノールＡとホスゲンの界面重縮合反応による溶剤法、ビスフェノールＡとジフェニルカーボネートのエステル交換反応による溶融法の二つの製造法が工業的に用いられる。分子量は２万以上である。
【００３４】
本発明に係る医療モニター用抗菌ケースは、ＡＢＳ樹脂、ＰＰ樹脂及びＰＣ樹脂から選択される一つのプラスチック樹脂９９.４〜９９.８重量％と、前記化学式１で表示されるリン酸亜鉛系ガラスパウダー０.２〜０.４重量％とを含んで構成される。
【００３５】
溶融状態のプラスチック樹脂にリン酸亜鉛系ガラスパウダー粉末を添加して充分に撹拌し、リン酸亜鉛系ガラスパウダーを樹脂全体に均一に分布させた後、射出成形を通してモニター用ケースを製造する。
【００３６】
ここで、溶融状態とは、完全な液体状態を意味するのではなく、流動性を有するため粉末が混合可能であり、射出成形を行える状態を意味する。
【００３７】
リン酸亜鉛系ガラスパウダーは、プラスチック樹脂に抗菌性を与えるためのもので、機械的な物性に影響を与えないとともに、化学的に抗菌効果をもたらすことのできる範囲で添加しなければならない。
【００３８】
リン酸亜鉛系ガラスパウダーをプラスチック樹脂の全体重量に対して０.２重量％未満で添加すると、抗菌効果を発揮できなく、リン酸亜鉛系ガラスパウダーをプラスチック樹脂の全体重量に対して０.４重量％を超えて添加すると、機械的な物性に変化をもたらすようになる。これは、添加されたリン酸亜鉛系ガラスパウダーがケースで欠陥として作用し、強度と耐久性を低下させるおそれがあるためである。
【００３９】
また、リン酸亜鉛系ガラスパウダーの過量添加は、原価の上昇をもたらすので、抗菌性を発揮できる適正な量でリン酸亜鉛系ガラスパウダーを添加することが重要である。
【００４０】
＜実施例＞
【００４１】
純粋なＡＢＳ樹脂（比較例）と、ＡＢＳ樹脂に化学式１のリン酸亜鉛系ガラスパウダーを０.４重量％混合した樹脂（実施例）で試片を製造し、ＪＩＳ  Ｚ  ２８０１定量分析方法によって抗菌力を実験した。
【００４２】
実施例の樹脂は、溶融状態のＡＢＳ樹脂９９.６重量％に対して化学式１のリン酸亜鉛系ガラスパウダーを０.４重量％添加し、撹拌器で充分に撹拌した後、射出成形を通して試片を製造した。
【００４３】
比較例の試片と実施例の試片に細菌（Ｅｓｃｈｅｒｉｃｈｉａ  ｃｏｌｉ  ＮＢＲＣ  ３９７２）を接種し、温度３５℃±１℃、相対湿度９０％の環境で２４時間定置した後、菌数を測定した。
【００４４】
接種菌数は２.３×１０5／ｍｌで、接種量は０.４ｍｌにした。
【００４５】
比較例の場合は細菌数（Ａ）が２.２×１０7／ｍｌに増加し、実施例の場合は細菌数（Ｂ）が６.６×１０3／ｍｌに減少した。
【００４６】
抗菌指数は、ｌｏｇ（Ａ／Ｂ）＝ｌｏｇ（２.２×１０7／６.６×１０3）＝３.５であった。
【００４７】
標準規定では、抗菌指数が２.０以上であるときに抗菌力を有すると見なす。
【００４８】
したがって、本発明に係る亜鉛系ガラスパウダーを添加したＡＢＳ樹脂は、Ｅｓｃｈｅｒｉｃｈｉａ  ｃｏｌｉ  ＮＢＲＣ  ３９７２に対して抗菌力を有することが分かる。
【００４９】
従来の抗菌性のないモニターケースの場合は、表面に付着される各細菌が増殖するおそれがあり、患者及び医療陣と近接して使用される特性上、増殖した各細菌が患者及び医療陣に感染を起こすおそれがあった。本発明は、医療環境で使用されるモニターに抗菌性を与えることによって、より安全かつ衛生的な医療環境を提供できるという効果をもたらす。
【００５０】
以上、添付の図面を参照して本発明の各実施例を説明したが、本発明は、前記各実施例に限定されるものではなく、互いに異なる多様な形態で製造可能である。また、本発明の属する技術分野で通常の知識を有する者であれば、本発明の技術的思想や必須な特徴を変更せずとも他の具体的な形態で実施可能であることを理解できるだろう。したがって、以上説明した各実施例は、全ての面で例示的なものであって、限定的なものでないことを理解しなければならない。
【符号の説明】
【００５１】
１００：医療用モニター、１４０：前面ケース、１５０：後面ケース
【図１】
2012241050.tif 000008
【図２】
2012241050.tif 000009